СПОСОБ ФЛОТАЦИОННОГО РАЗДЕЛЕНИЯ КОЛЛЕКТИВНОГО СВИНЦОВО-МЕДНОГО КОНЦЕНТРАТА
METHOD OF FLOTATION SEPARATION OF COLLECTIVE LEAD-COPPER CONCENTRATE

Изобретение относится к области обогащения полезных ископаемых и может быть использовано при флотационном обогащении полиметаллических руд в цикле селективной флотации коллективного свинцово-медного концентрата для разделения свинцово-медных концентратов.
Полиметаллические руды обогащаются по развитым технологическим схемам с получением коллективных свинцово-медных концентратов и последующим их разделением селективной флотацией.
Известен способ флотационного разделения коллективного медно-свинцового концентрата, отличающийся тем, что в целях извлечения в концентрат меди, представленной халькозином или борнитом, и сокращения затрат на реагенты флотацию коллективного медно-свинцового концентрата ведут в щелочной среде с применением в качестве депрессора галенита смеси сульфита с хромпиком [Авторское свидетельство СССР №152439, кл. В03D 1/002, опубликовано в «Бюллетене изобретений» №1 за 1963 г.]. Соотношение компонентов в предлагаемой смеси реагентов по весу: хромпика около 43%; сульфита натрия около 57%.
Недостатком способа является то, что применение сульфита приводит к подавлению флотации сфалерита и переходу сфалерита в свинцовый концентрат. Это требует введения операции обесцинкования свинцового концентрата. Кроме этого сульфоксидные соединения могут растворять ксантогенаты цветных металлов, хемосорбировавшиеся на минеральной поверхности, образовывать комплексные и труднорастворимые соединения, гидрофилизирующие поверхность минералов меди, что приводит к нарушению флотируемости минералов меди и снижению извлечения меди в медный концентрат. При рН выше 5 устойчивость тиосульфатных комплексов свинца снижается, что приводит к нарушению эффективного разделения и снижению степени селективности флотации. Эффективность метода снижается при наличии вторичных сульфидов меди.
Наиболее близким к предложенному является способ разделения коллективного свинцово-медного концентрата, включающий кондиционирование пульпы, содержащей сульфиды свинца и меди, в нейтральной среде с бихроматом щелочного металла, вывод халькопирита в пенный продукт и вывод галенита в камерный продукт [см. Полькин С.И., Адамов Э.В. «Обогащение руд цветных металлов», Москва, Недра, 1983, с.123-128]. Способ эффективен в том случае, если в медно-свинцовом концентрате достаточно содержится свинца для получения кондиционного свинцового концентрата без перечисток, так как после подавления бихроматом флотируемость галенита плохо восстанавливается. При таком способе разделения цинковые минералы подавляются и переходят в свинцовый концентра, откуда могут извлекаться после активации медным купоросом.
Недостатком способа являются недостаточно высокие флотационные показатели процесса разделения сульфидов свинца и меди - снижение извлечения свинца в свинцовый концентрат по сравнению с цианидным способом, обусловленное недостаточным депрессирующим действием бихромата калия на галенит.
Задачей изобретения является получение более высоких технологических показателей флотации при разделении коллективного свинцово-медного концентрата.
Технический результат изобретения - увеличение степени селективности флотации при разделении коллективного свинцово-медного концентрата, повышении извлечения в свинцовый концентрат, качества свинцового и медного концентратов.
Технический результат достигается следующим образом. Способ флотационного разделения коллективного свинцово-медного концентрата, включающий кондиционирование пульпы, содержащей сульфиды свинца и меди, в щелочной известковой среде с бихроматом щелочного металла, вывод халькопирита в пенный продукт и вывод галенита в камерный продукт, отличающийся тем, что перед кондиционированием с бихроматом щелочного металла дополнительно вводят пероксид водорода (30-200, г/т), при этом бихромат щелочного металла вводят в количестве 0,05-1,2 кг/т руды; рН флотации 9-11 создается добавлением извести.
Результаты исследований показали, что увеличение степени селективности флотации вызывает совместное действие модификаторов - пероксида водорода и бихромата калия в известковой среде.
Способ осуществляется следующим образом. Пульпу, содержащую коллективный свинцово-медный концентрат, кондиционируют в щелочной среде, создаваемой известью, с пероксидом водорода, бихроматом щелочного металла и проводят флотацию. В результате селективной флотации происходит разделение сульфидных минералов:
сульфиды меди выводятся в виде пенного продукта, галенит выводится в виде камерного продукта.
Примеры осуществляются на коллективном свинцово-медном концентрате, полученном в результате переработки полиметаллической руды и содержащем 29% свинца и 14% меди.
Пример 1. Навеску коллективного свинцово-медного концентрата массой 200 г загружали в механическую флотационную машину объемом камеры 0,5 л, проводили кондиционирование только с бихроматом калия 90 г/т (базовый вариант) или с пероксидом водорода 180 г/т и бихроматом калия 65 г/т (предлагаемый вариант) и вели медную флотацию при рН=9. Пенным продуктом получали медный концентрат, камерным продуктом - свинцовый концентрат. Извлечение свинца в свинцовый концентрат составило 79,3% по базовому варианту и 82,5% по предлагаемому варианту. Анализ результатов селективной флотации показал, что лучшая депрессия флотации галенита наблюдалась по предлагаемому варианту. В этом случае извлечение свинца в свинцовый концентрат на 3,2% больше по сравнению с базовым вариантом.
Пример 2. Навеску коллективного свинцово-медного концентрата флотировали в замкнутом цикле с получением готового свинцового и медного концентратов. Расход реагентов: пероксид водорода 30-70 г/т, бихромат калия 740 г/т, рН=10,5.
Базовый вариант
Результаты селективной флотации коллективного свинцово-медного концентрата по базовому варианту приведены в таблице 1.
Таблица 1
Результаты селективной флотации коллективного свинцово-медного концентрата по базовому варианту
Продукт
Выход, %
Содержание, %
Извлечение, %
Cu
Pb
Cu
Pb
Pb-Cu концентрат
100
13,76
29,30
100
100
Си концентрат
57,29
22,68
7,36
94,4
14,4
РЬ концентрат
42,71
1,79
58,73
5,6
85,6
Предлагаемый способ
Результаты селективной флотации коллективного свинцово-медного концентрата по предлагаемому способу приведены в таблице 2.
Таблица 2
Результаты селективной флотации коллективного свинцово-медного концентрата по предлагаемому способу
Продукт
Выход, %
Содержание, %
Извлечение, %
Cu
Pb
Cu
Pb
Pb-Cu концентрат
100
13,84
29,42
100
100
Си концентрат
57,11
22,78
6,33
94
12,3
Pb концентрат
42,89
1,94
60,17
6
87,7
Как следует из приведенных результатов, лучшие данные по разделению коллективного свинцово-медного концентрата селективной флотацией получены по предлагаемому способу (таблица 2). Извлечение свинца в свинцовый концентрат составляет 87,7% при содержании свинца в свинцовом концентрате 60,17%. Извлечение меди в медный концентрат составляет 94% при содержании меди в медном концентрате 22,78%.
Использование усовершенствованного режима флотации, применение дополнительного депрессора перед подачей бихромата калия в щелочной известковой среде позволило повысить извлечение свинца в свинцовый концентрат на 2.1% при содержании свинца в одноименном концентрате 60.17% (повысилось на 1.44%) и получить кондиционный медный концентрат с содержанием меди 22.78% при извлечении меди в медный концентрат 94%.
Сочетание пероксида водорода с бирхроматом щелочного металла в известковой среде создает условия для обеспечения глубокой депрессии галенита (извлечение свинца в свинцовый концентрат 87,7%) при сохранности флотируемости сульфидов меди (извлечение меди в медный концентрат 94%).
Использование сочетания пероксида водорода и бихромата калия в щелочной среле позволяет существенно улучшить показатели разделения коллективного свинцово-медного концентрата.
Таким образом, можно сделать вывод о том, что предлагаемое изобретение позволяет получить более высокие технологические показатели флотации при разделении коллективного свинцово-медного концентрата за счет увеличения степени селективности.
Источники информации, используемые в описании
1. Авторское свидетельство СССР №152439, кл. В03D 1/002, опубликовано в «Бюллетене изобретений» №1 за 1963.
2. Полькин С.И., Адамов Э.В. «Обогащение руд цветных металлов», Москва. Недра, 1983, с.123-128.